(57)【特許請求の範囲】
【請求項１】
基板上にアルミニウムまたはアルミナから成る薄膜を形成する薄膜形成工程と、
前記基板上に形成された薄膜を水熱反応させることにより、ベーマイトからなる、鋸歯状の断面を有する微細凹凸構造層を形成する微細凹凸構造層作製工程と、
該微細凹凸構造層の表面に、第２の金属から成る金属微細凹凸構造層を、該金属微細凹凸構造層の凸部が前記第２の金属が凝集してなる粒子状となるように形成する金属層作製工程とを含むことを特徴とする光電場増強デバイスの製造方法。
【請求項２】
前記金属層作製工程において、前記金属微細凹凸構造層として前記微細凹凸構造とは形状が異なる凹凸構造を表面に有する金属層を形成することを特徴とする請求項１記載の光電場増強デバイスの製造方法。
【請求項３】
前記第２の金属が、金、銀、銅、アルミニウムまたはプラチナであることを特徴とする請求項１または２項記載の光電場増強デバイスの製造方法。
【請求項４】
前記金属層作製工程が、前記微細凹凸構造層の表面に前記第２の金属を蒸着する金属蒸着工程であることを特徴とする請求項１から３いずれか１項記載の光電場増強デバイスの製造方法。
【請求項５】
前記第２の金属が金であり、蒸着膜厚が３０ｎｍ以上であることを特徴とする請求項４記載の光電場増強デバイスの製造方法。
【請求項６】
前記第２の金属が銀であり、蒸着膜厚が１５０ｎｍ以下であることを特徴とする請求項４記載の光電場増強デバイスの製造方法。
【請求項７】
前記金属層作製工程の後に、前記第２の金属からなる金属微細構造層上に該第２の金属とは異なる第３の金属および誘電体のいずれか一方を積層する積層工程を含むことを特徴とする請求項１から６いずれか１項記載の光電場増強デバイスの製造方法。
【発明の詳細な説明】
【技術分野】
【０００１】
本発明は、局在プラズモンを誘起しうる微細な金属凹凸構造を備えた光電場増強デバイスの製造方法に関するものである。
【背景技術】
【０００２】
金属表面における局在プラズモン共鳴現象による電場増強効果を利用したセンサデバイスやラマン分光用デバイス等の電場増強デバイスが知られている。ラマン分光法は、物質に単波長光を照射して得られる散乱光を分光して、ラマン散乱光のスペクトル（ラマンスペクトル）を得る方法であり、物質の同定等に利用されている。
【０００３】
ラマン分光法には、微弱なラマン散乱光を増強するために、表面増強ラマン（SERS: Surface Enhanced Raman Scattering）と呼ばれる、局在プラズモン共鳴によって増強された光電場を利用したラマン分光法がある（非特許文献１参照）。これは、金属体、特に表面にナノオーダの凹凸を有する金属体に物質を接触させた状態で光を照射すると、局在プラズモン共鳴による光電場増強が生じ、金属体表面に接触された試料のラマン散乱光強度が増強されるという原理を利用するものである。被検体を担持する担体（基板）として、表面に金属凹凸構造を備えた基板を用いることにより表面増強ラマン分光法を実施することができる。
【０００４】
表面に金属微細凹凸構造を備えた基板としては、Ｓｉ基板の表面に凹凸を設け、その凹凸面に金属膜を形成した基板が主に用いられている（特許文献１から３参照）。
【０００５】
また、Ａｌ基板の表面を陽極酸化して一部を金属酸化物層（Ａｌ２Ｏ３）とし、陽極酸化の過程で金属酸化物層内部に自然形成され、金属酸化物層の表面において開口した複数の微細孔内に、金属が充填された基板も提案されている（特許文献４参照）。
【先行技術文献】
【特許文献】
【０００６】
【特許文献１】特表２００６−５１４２８６号公報
【特許文献２】特許第４３４７８０１号公報
【特許文献３】特開２００６−１４５２３０号公報
【特許文献４】特開２００５−１７２５６９号公報
【非特許文献】
【０００７】
【非特許文献１】Optics Express Vol.17, No.21 18556
【発明の概要】
【発明が解決しようとする課題】
【０００８】
光リソグラフィーおよびエッチングを用いて、微細凹凸構造を形成している特許文献１〜３や、陽極酸化を用いている特許文献４では、微細凹凸構造作製や金属凹凸構造作製方法が複雑かつ大面積化が困難なため、単位面積当たりの基板コストが高くなると考えられる。また、複数の凹凸から成る液体容器などの複雑な基板に対し、上述のような金属凹凸構造を作製することは非常に困難であった。
【０００９】
本発明は、上記事情に鑑みてなされたものであって、任意の形状の基板に、比較的大面積に、低コストで光電場増強デバイスを作製する方法を提供するものである。
【課題を解決するための手段】
【００１０】
本発明の光電場増強デバイスの作製方法は、基板上に第１の金属または金属酸化物から成る薄膜を形成する薄膜形成工程と、
前記基板上に形成された薄膜を水熱反応させることにより、前記第１の金属または前記金属酸化物の水酸化物からなる微細凹凸構造層を形成する微細凹凸構造層作製工程と、
該微細凹凸構造層の表面に、第２の金属から成る金属微細凹凸構造層を形成する金属層作製工程とを含むことを特徴とする。
【００１１】
前記金属層作製工程において、前記金属微細凹凸構造層として前記微細凹凸構造とは形状が異なる凹凸構造を表面に有する金属層を形成することが好ましい。
【００１２】
第２の金属としては、金（Ａｕ），銀（Ａｇ），銅（Ｃｕ），アルミニウム（Ａｌ）、プラチナ（Ｐｔ）またはこれらを主成分とする合金であることが好ましい。特には、ＡｕあるいはＡｇが好ましい。
【００１３】
前記金属層作製工程は、前記微細凹凸構造層の表面に、第２の金属からなる金属層を形成する方法として、金属蒸着法を用いた金属蒸着工程とすることができる。
【００１４】
蒸着法で、第２の金属として金を用いた場合、蒸着膜厚を３０ｎｍ以上とすることが望ましい。
【００１５】
蒸着法で、第２の金属として銀を用いた場合、蒸着膜厚を１５０ｎｍ以下とすることが、望ましい。
【００１６】
前記金属層作製工程の後に、前記第２の金属からなる金属微細構造層上に該第２の金属とは異なる第３の金属および誘電体のいずれか一方を積層する積層工程を含んでもよい。
【００１７】
また、前記金属層作製工程を、前記微細凹凸構造層の表面に前記第２の金属からなる金属微粒子を分散させる、金属微粒子分散工程としてもよい。
【００１８】
前記金属微粒子としては、直径１００ｎｍ以下のものを用いることが好ましい。
【００１９】
前記第１の金属としてアルミニウム（Ａｌ）、前記金属酸化物としてアルミナ（Ａｌ２Ｏ３）を用いることができる。
【００２０】
前記水酸化物がバイヤーライトおよびベーマイトの少なくとも一方からなることが望ましい。
【発明の効果】
【００２１】
本発明の光電場増強デバイスの製造方法は、基板上に第１の金属または金属酸化物を形成する薄膜形成工程と、基板上に形成された薄膜を水熱反応させることにより前記第１の金属または前記金属酸化物の水酸化物からなる微細凹凸構造層を形成工程と、微細凹凸構造層の表面に、第２の金属から成る金属微細凹凸構造層を形成する金属層作製工程との簡単な工程で、数十ナノメートルサイズの金属微細凹凸構造を表面に備えた光電場増強デバイスを得ることができる。
【００２２】
このような非常に簡素な工程により光電場増強デバイスを得ることができるので、従来のデバイスと比較して製造コストを大幅に抑えることができる。
また、それぞれの工程が、比較的大面積の基板や任意の形状を有する基板にも適応可能であり、大面積かつ任意形状の光電場増強デバイスが作製可能となる。
【００２３】
本発明の製造方法により得られた光電場増強デバイスは、表面の金属微細凹凸に光が照射されると、金属から成る微細凹凸構造表面に局在プラズモンを効果的に誘起することができ、この局在プラズモンによる光電場増強効果を生じさせることができる。また、この光電場増強デバイス上に被検体を配置して、該被検体が配置された領域に光が照射されることにより被検体から生じる光は光電場増強効果により増強されたものとなり、高感度に光を検出することが可能となる。表面増強ラマン基板としても好適に用いることができ、ラマン信号を効果的に増強させることができ、高感度化を図ることができる。
【図面の簡単な説明】
【００２４】
【図１】光電場増強基板の作製方法を示す各工程における断面図
【図２Ａ】光電場増強デバイスの第１の実施形態に係る光電場増強基板１を示す斜視図
【図２Ｂ】図２Ａに示した光電場増強基板１の側面の一部ＩＩＢの拡大図
【図３】ベーマイト層表面のＳＥＭ画像
【図４Ａ】金蒸着層（３０ｎｍ厚）表面のＳＥＭ画像
【図４Ｂ】金蒸着層（６０ｎｍ厚）表面のＳＥＭ画像
【図４Ｃ】金蒸着層（９０ｎｍ厚）表面のＳＥＭ画像
【図４Ｄ】金蒸着層（１５０ｎｍ厚）表面のＳＥＭ画像
【図４Ｅ】金蒸着層（２５０ｎｍ厚）表面のＳＥＭ画像
【図４Ｆ】金蒸着層（４００ｎｍ厚）表面のＳＥＭ画像
【図５Ａ】銀蒸着膜（３０ｎｍ厚）表面のＳＥＭ画像
【図５Ｂ】銀蒸着膜（６０ｎｍ厚）表面のＳＥＭ画像
【図５Ｃ】銀蒸着膜（９０ｎｍ厚）表面のＳＥＭ画像
【図５Ｄ】銀蒸着膜（１５０ｎｍ厚）表面のＳＥＭ画像
【図５Ｅ】銀蒸着膜（２５０ｎｍ厚）表面のＳＥＭ画像
【図５Ｆ】銀蒸着膜（４００ｎｍ厚）表面のＳＥＭ画像
【図６】金蒸着膜（６０ｎｍ厚）サンプルについて得られたラマンスペクトル分布を示すグラフ
【図７】銀蒸着膜（６０ｎｍ厚）サンプルについて得られたラマンスペクトル分布を示すグラフ
【図８】金蒸着膜サンプルについて得られたラマン信号強度の膜厚依存性を示すグラフ
【図９】銀蒸着膜サンプルについて得られたラマン信号強度の膜厚依存性を示すグラフ
【発明を実施するための形態】
【００２５】
以下、図面を参照して本発明の光電場増強デバイスの製造方法の実施形態について説明する。
【００２６】
図１は、本発明の光電場増強デバイスの一実施形態に係る光電場増強基板の製造工程を示すものであり、各工程毎の断面図である。
【００２７】
まず、板状の透明基板１１を用意し、透明基板１１をアセトンおよびメタノールで洗浄する。その後、薄膜形成工程として、透明基板１１の表面にスパッタ法により第１の金属としてアルミニウム２０を数十ｎｍ程度成膜する。
【００２８】
その後、微細凹凸構造層作製工程として、沸騰させた純水の中に、アルミニウム２０付き透明基板１１を浸水させ、数分（５分程度）後に取り出す。この煮沸処理（水熱反応）により、アルミニウム２０は透明化し、微細凹凸構造を構成するバイヤーライト層もしくはベーマイト層からなる透明な微細凹凸構造層２２となる。
【００２９】
次に、金属層作製工程として、この微細凹凸構造層２２上に第２の金属を蒸着する。
【００３０】
以上の処理により、微細凹凸構造層２２上に金属微細凹凸構造２４が生成されてなる光電場増強基板１を作製することができる。
【００３１】
上記においては基板として板状の基板を用いるものとしたが、任意の形状の基板であっても適応可能である。
【００３２】
微細凹凸構造層作製工程において水熱反応させる第１の金属としてはアルミニウムが挙げられるが、これに代えてアルミナ（Ａｌ2Ｏ3）のような金属酸化物を用いてもよい。アルミニウムおよびアルミナは、水熱反応させることにより、バイヤーライト（Al[OH]3）またはベーマイト（ＡｌＯＯＨ）のいずれか、または両方からなる、複雑な三角錐構造を有する微細凹凸構造を基板上に形成することができる（図３参照）。
なお、第１の金属としては、アルミニウムの他、チタン（Ｔｉ）など、同様に水熱反応により微細凹凸構造を形成する金属を用いることができる。
【００３３】
また、第１の金属あるいは金属酸化物を基板１１に成膜する方法は、スパッタ法に限らず、加熱蒸着法やゾルゲル法を用いてもよい。
水熱反応としては、煮沸処理に限らず、第１の金属が成膜された基板を高温の水蒸気に曝して第１の金属を高温の水蒸気と反応させる処理を行ってもよい。
【００３４】
金属微細凹凸構造層２４を構成する第２の金属は、励起光の照射を受けて局在プラズモンを生じうる金属であればよいが、例えば、金（Ａｕ）、銀（Ａｇ）、銅（Ｃｕ）、アルミニウム（Ａｌ）、プラチナ（Ｐｔ）、またはこれらを主成分とする合金である。特には、ＡｕあるいはＡｇが好ましい。
【００３５】
図２Ａは、上記の製造工程により得られる光電場増強基板１の斜視図であり、図２Ｂは、図２Ａに示した光電場増強基板１の側面の一部IIＢの拡大図である。
【００３６】
図２Ａおよび図２Ｂに示すように、光電場増強基板１は、基板１１と、基板１１上に設けられた、表面に微細凹凸構造２３を備えた微細凹凸構造層２２と、その微細凹凸構造２３の表面に形成された金属微細凹凸構造層（金属層）２４とからなり、金属微細凹凸構造層２４の表面の微細凹凸構造２５に照射された光（以下において、励起光とする。）により、局在プラズモン共鳴が誘起され、この局在プラズモン共鳴により金属微細凹凸構造層２４の表面に増強された光電場を生じさせるものである。
【００３７】
バイヤーライト層またはベーマイト層などの金属または金属酸化物の水酸化物からなる微細凹凸構造層２２は、透明であり、図２Ｂに示すように、大きさ（頂角の大きさ）や向きはさまざまであるが概ね鋸歯状の断面を有している。上記製造方法によれば、平均ピッチおよび深さが概ね励起光の波長以下の微細凹凸構造２３を有する微細凹凸構造層２２を得ることができる。なおここで、微細凹凸構造２３において、ピッチは凹部を隔てた最隣接凸部の頂点同士の距離であり、深さは凸部頂点から隣接する凹部の底部までの距離である。
【００３８】
なお、基板１１としてガラスなどの透明基板を用い、バイヤーライト層またはベーマイト層などの透明な微細凹凸構造層２２を備えるものとすれば、基板の表裏いずれから励起光を入射させても金属層２４表面に光増強場を生じさせることができ、また、ラマン信号光などの信号光を基板の表裏いずれからでも検出することができる。ここで、透明とは、照射される光、および該光により被検体から生じる光に対し、透過率が５０％以上であることをいうものとする。なお、これらの光に対して、透過率は７５％以上、さらには９０％以上であることが好ましい。
【００３９】
金属微細凹凸構造層２４は、微細凹凸構造層２２の表面に沿って形成されてその微細凹凸構造２３とほぼ同様の微細凹凸構造を有するものであってもよいが、図２Ｂに示すように、微細凹凸構造層２２の微細凹凸構造２３とは、異なる凹凸形状を有する微細凹凸構造２５を表面に有するものであってもよい。
【００４０】
上記製造方法において、金属の蒸着膜厚を薄くすると、微細凹凸構造層２２の微細凹凸構造２３とほぼ同様の微細凹凸構造を有するものとなり、金属の蒸着膜厚を厚くすると、金属微細凹凸構造層２４は、図２Ｂに示すように隣接凸部間の間隔がその隣接凸部間に対応する微細凹凸構造２３の隣接凸部間の間隔よりも小さい微細凹凸構造を有するものとなる。金属微細凹凸構造層２４は、微細凹凸構造層２２の微細凹凸構造２３に沿って単に金属を膜状に形成した場合よりも凸部２４ａが丸みを帯び、隣接凸部間の距離が小さくなっている。
【００４１】
金属微細凹凸構造層２４の微細凹凸構造２５に、図２Ｂに示すように、凸部２５ａとそれに隣接する凸部２５ｂとの間隔Ｗｍが、これらの凸部２５ａ、２５ｂに対応する基板の微細凹凸構造２３の凸部２３ａと凸部２３ｂとの間隔Ｗｂよりも小さくなっている部分があることが好ましい。ここで、間隔Ｗｍは、隣接する凸部２５ａと凸部２５ｂのうち低い方の凸部２５ｂの頂点から両凸部２５ａ、２５ｂ間の凹部の最も深い部分２５ｃまでの深さＤｍの半分の深さＤｍ／２の位置での凸部２５ａ、２５ｂ間の距離である。また、同様に間隔Ｗｂは、隣接する凸部２３ａと凸部２３ｂのうち低い方の凸部２３ｂの頂点から両凸部２３ａ、２３ｂ間の凹部の最も深い部分２３ｃまでの深さＤｂの半分の深さＤｂ／２の位置での凸部２３ａ、２３ｂ間の距離である。
【００４２】
金属微細凹凸構造層２４の微細凹凸構造２５は、その凹凸の凸部の基板に垂直な方向の長さおよび基板に水平な方向の長さの少なくとも一方が励起光の波長より短いものとなる程度の微細な凹凸構造であり、金属微細凹凸構造層２４の表面に局在プラズモンを生じうるものであればよい。
【００４３】
また、金属微細凹凸構造層２４の凸部は金属が凝集してなる粒子状であることが望ましい。粒状の凸部は、アスペクト比（基板に垂直方向の長さ／基板に水平方向の長さ）が０．５以上であることが特に好ましい。粒状であれば表面積が大きくなることから、金属表面に付着する被検体数を増加させることができ、検出光の増加に繋がる。
【００４４】
なお、金属微細凹凸構造層２４の微細凹凸構造２５の凸部頂点から隣接する凹部の底部までの平均深さが２００ｎｍ以下、凹部を隔てた最隣接凸部の頂点同士の平均ピッチが２００ｎｍ以下であることが好ましい。
【００４５】
微細凹凸構造層２２上に上述の製造方法のように蒸着により金属微細凹凸構造層２４を形成する場合、平面基板上に金属を蒸着した場合に金では４００ｎｍ以下、銀では９０ｎｍ以下の厚みとなるような蒸着量で蒸着することにより、効率よく増強された光電場を生じさせる金属微細凹凸構造を得ることができる。
【００４６】
なお、形成された金属微細凹凸構造層における微細凹凸構造の全ての隣接凸部間が、対応する基板の微細凹凸構造の隣接凸部間の間隔よりも小さいものである必要はない。一方で、対応する基板の微細凹凸構造の隣接凸部間の間隔よりも小さい金属微細凹凸構造層の隣接凸部間が多いほど、光電場増強の効果は顕著なものとなる。
特に、金属微細凹凸構造２５の隣接凸部同士が間隔が２０ｎｍ以下で近接している場合、光の照射によりこの凸部間の隙間においてホットスポットと呼ばれる非常に強い光電場増強場が生成されるため、隣接凸部間の距離が２０ｎｍ以下の箇所が多数存在することが好ましい。
【００４７】
上記実施形態において、第２の金属は一層のみとしているが２種類以上の金属を積層させてもよい。また、第２の金属上に誘電体を積層してもよい。このように、２種類以上の金属を積層させたり、第２の金属上に誘電体を積層することにより、干渉効果や酸化防止効果を持たせることができる。すなわち、光学干渉による効果により、層構造の厚みが光のある位相と合致した場合、層構造に光が閉じ込められ、さらなる光電場増強効果を生じさせることができる。また、例えば、第２の金属として銀層を設け、その上に金層を積層することにより、銀の酸化を抑制することができる。
なお、第２の金属からなる金属微細凹凸構造層上に誘電体を積層する場合、誘電体の膜厚は５０ｎｍ以下とすることが望ましい。例えば、金属微細構造層上にＳｉＯ２を１０ｎｍ積層する。
【００４８】
金属微細構造層の形成方法として、上記実施形態においては蒸着法を用いて、微細凹凸構造層の表面に金属を蒸着させる方法を説明したが、金属微細構造層の作製工程として、微細凹凸構造層の表面に第２の金属からなる微粒子を分散配置させることにより金属微細凹凸構造層を形成するようにしてもよい。
第２の金属からなる微粒子としては直径が１００ｎｍ以下であることが、高い光電場増強効果を得ることができ好ましい。
【００４９】
金属微粒子を分散させて固定させる方法としては、例えば以下の方法が挙げられる。
１）金属微粒子を有機溶媒に分散させコロイド溶液をベーマイト基板にキャストし乾燥させる。
２）ベーマイト基板上にポリカチオンやカチオン性分子膜を吸着させ、その上に静電気相互作用によって金属微粒子を分散、固定する。
３）ベーマイト基板表面をチオール誘導体で修飾し、金属―イオウ間の自発的な結合形成を利用して金属微粒子を固定させる。
４）金属微粒子が負に帯電していることを利用して、電気泳動法によりベーマイト基板上に金属微粒子を集積する。
以上のような方法により、金属微粒子が微細凹凸構造層上に分散固定されてなる金属微細凹凸構造を得ることができる。
【実施例】
【００５０】
以下、本発明の光電場増強デバイスの実施形態である光電場増強基板１の具体的な作製例および測定用サンプルを用いてラマン分光測定を行った結果を説明する。
【００５１】
「光電場増強基板の作製方法」
基板１１として、ガラス基板（ＢＫ−７；コーニング社製Ｅａｇｌｅ２０００)を用いた。
アセトン５分、メタノール５分の超音波洗浄（４５ｋＨｚ）を行った後、ガラス基板１１にスパッタ装置（キャノンアネルバ社製）を用いてアルミニウム２０を２５ｎｍ厚成膜した。なお、表面形状測定器（ＴＥＮＣＯＲ社製）を用いて、アルミニウム厚みを測定し、厚みは２５ｎｍ（±１０％）であることを確認した。
【００５２】
その後、ウォーターバス（西精機株式会社）の中に純水を用意して、沸騰させた。
その沸騰水の中にアルミニウム２０付きガラス基板１１を浸水させて、５分間経過後に取り出した。この際、アルミニウム２０付きガラス基板１１を沸騰水に浸水させて１−２分程度でアルミニウムが透明化したことを確認した。この透明化は煮沸処理により、アルミニウム２０がバイヤーライトもしくはベーマイトとからなる微細凹凸構造層２２となったためである。
【００５３】
この透明な微細凹凸構造層２２の表面を、ＳＥＭ（日立製Ｓ４１００）にて観察した結果を図３に示す。図３中に白く観察されるのが凸部、灰色に観察されるのが凹部である。凹凸のパターンは不規則であるが、全面に一様に形成されており、微細凹凸構造の面内均一性は高い。図３に示すベーマイト層表面の写真から、凹凸構造は、多数の峰状の凸部から構成されていることが分かる。なお、このベーマイト層の凹凸構造断面は図２Ｂに模式的に示しているように鋸歯状である。
【００５４】
最後に、透明な微細凹凸構造層２２の表面にＡｕをＥＢ（Electric Beam)蒸着により３０ｎｍ分成膜して、金属微細凹凸構造層２４を形成したサンプルを作製した。なお、同様にして透明な微細凹凸構造層２２の表面にＡｕを６０、９０、１５０、２５０、４００ｎｍ分それぞれ蒸着したサンプル、およびＡｇを３０、６０、９０、１５０、２５０、４００ｎｍ分それぞれ蒸着したサンプルを作製した。ここでの蒸着膜厚は、サンプルとは別途同じガラス基板を厚み計測用に用意して、厚み計測用のガラス基板の表面の一部をテープでマスクし、サンプル用の基板と同時に蒸着室に配置して蒸着を行い、蒸着後に厚み計測用のガラス基板からテープは剥がし、テープを剥がした金属が蒸着されていない表面から蒸着された金属表面までの厚みを測定したものである。
【００５５】
各サンプル表面のＳＥＭ画像を、Ａｕ蒸着により作製したサンプルについては図４Ａ〜図４Ｆに、Ａｇ蒸着により作製したサンプルについては図５Ａ〜図５Ｆに示す。
【００５６】
Ａｕ蒸着の場合、図４Ａ〜図４Ｆに示されるように、蒸着厚みが増していくと、凸部が凝集、粒状化し、バイヤーライトまたはベーマイト層表面の微細凹凸構造２５とは異なる粒状形状の金属微細凹凸構造が形成される。このような金属の粒状形状に光が照射された場合、粒状間に「ホットスポット」と呼ばれる非常に強い光電場が生成されるため、光電場増強基板として好ましい。膜厚が厚くなるにつれて粒状が大きくなるが、図４Ｆに示すように膜厚４００ｎｍにおいても粒状形状は維持されている。
【００５７】
Ａｇの場合、図５Ａ〜図５Ｃに示されるように、厚み３０〜９０ｎｍにおいて、厚みが大きくなるにつれて銀が徐々に凝集し、徐々に大きな島状の構造になっており、銀膜層が徐々に平坦化していると考えられる。また、図５Ｄ〜図５Ｆに示されるように、厚み１５０〜４００ｎｍにおいては、金よりも大きな粒状構造となっている。
【００５８】
（ラマン散乱光の測定）
上記方法で作製した光電場増強基板の各サンプル上にそれぞれ被検体としてエタノールにローダミン６Ｇを溶かした溶液１００μＭを滴下し、乾燥させた測定サンプルを用い、ラマン散乱光を測定した。
【００５９】
ラマン散乱光は、顕微ラマン分光装置（ＨＲ８００）を用いて検出した。励起光としては、ピーク波長７８５ｎｍのレーザ光を用い、倍率２０倍で観測した。対物レンズ直後のレーザパワーは０．５ｍＷであった。また、照射時間は１０秒とした。
【００６０】
図６、図７は、それぞれ顕微ラマン分光装置により検出されたラマンシフトスペクトル分布を示すグラフである。図６は、膜厚６０ｎｍのＡｕを蒸着したサンプルについて、図７は膜厚６０ｎｍのＡｇを蒸着したサンプルについてのラマンシフトスペクトル分布を示す。
【００６１】
図６、７に示す、本発明の光電場増強基板の作製方法を用いて作製したサンプルでは、非常に大きなラマン信号を得ることができた。なお、蒸着膜厚の薄いサンプル（３０ｎｍ、６０ｎｍ）では、第２の金属として銀を用いた方が金を用いた場合より大きなラマン信号を得ることができた。
【００６２】
図８は、Ａｕ蒸着を行った各サンプルのそれぞれについて取得したラマンシフトスペクトル分布を用い、ホワイトノイズ除去後の１３６０ｃｍ-1のピーク強度を金膜厚を横軸としてプロットしたグラフである。
【００６３】
図８に示すように、金膜厚が３０〜９０ｎｍにおいては、膜厚と共に信号強度が増加していることが分かる。これは、図４Ａ〜図４ＣのＳＥＭ画像から明らかなように膜厚増加に伴い、金膜の凸部が粒状構造となり、凸部間の距離が小さくなることによりホットスポットが多数発生することから、信号強度が増加するものと考えられる。一方、図８に示すように、金膜厚が１５０〜４００ｎｍにおいては、信号強度が膜厚３０〜９０ｎｍと比較して低下している。これは、粒子サイズが大きくなっていることや粒子同士が接触し導通してしまうことにより、光電場増強度が劣化したためと考えられる。膜厚９０ｎｍで強度ピークとなっているが、膜厚１５０〜４００ｎｍにおいても十分に光電場増強効果を得ることはでき、増強ラマン信号は得られている。
【００６４】
図９は、Ａｇ蒸着を行った各サンプルのそれぞれについて取得したラマンシフトスペクトル分布を用い、ホワイトノイズ除去後の１３６０ｃｍ-1のピーク強度を銀膜厚を横軸としてプロットしたグラフである。
【００６５】
銀の場合は、膜厚が１５０ｎｍ以上になると、急激に信号強度が減少し、ほとんど信号が得られていないことが分かる。これは、金の場合と同様に、粒子サイズが大きくなっていることや粒子同士が接触し導通してしまうことにより、光電場増強度が劣化したためと考えられる。さらに銀の場合は、膜厚が薄い時点で銀層が徐々に平坦化し、平坦化してきた銀層上にさらに積層されたために、銀層が導通し安く、光電場増強度が大幅に劣化したためと考えられる。
【符号の説明】
【００６６】
１    光電場増強基板（光電場増強デバイス）
１１    透明基板
２０    アルミニウム
２２    微細凹凸構造層
２３    微細凹凸構造
２４    金属微細凹凸構造層（金属層）
２５    金属微細凹凸構造
【図１】
0005801587.tif 000002
【図２Ａ】
0005801587.tif 000003
【図２Ｂ】
0005801587.tif 000004
【図６】
0005801587.tif 000005
【図７】
0005801587.tif 000006
【図８】
0005801587.tif 000007
【図９】
0005801587.tif 000008
【図３】
0005801587.tif 000009
【図４Ａ】
0005801587.tif 000010
【図４Ｂ】
0005801587.tif 000011
【図４Ｃ】
0005801587.tif 000012
【図４Ｄ】
0005801587.tif 000013
【図４Ｅ】
0005801587.tif 000014
【図４Ｆ】
0005801587.tif 000015
【図５Ａ】
0005801587.tif 000016
【図５Ｂ】
0005801587.tif 000017
【図５Ｃ】
0005801587.tif 000018
【図５Ｄ】
0005801587.tif 000019
【図５Ｅ】
0005801587.tif 000020
【図５Ｆ】
0005801587.tif 000021